(57)【特許請求の範囲】
【請求項１】
ポリスチレン系樹脂発泡シートの一方の面又は両面に、ゴムを含むハイインパクトポリスチレン系樹脂とポリオレフィン系樹脂との混合樹脂からなる混合樹脂非発泡フィルムが積層されてなり、前記混合樹脂非発泡フィルムは表面に位置し、前記混合樹脂は、ハイインパクトポリスチレン系樹脂とポリオレフィン系樹脂との質量比が７０：３０〜３０：７０の範囲内であることを特徴とするポリスチレン系樹脂積層発泡シート。
【請求項２】
前記混合樹脂に相溶化剤が添加され、その添加量がハイインパクトポリスチレン系樹脂とポリオレフィン系樹脂との混合樹脂１００質量部当たり１〜２０質量部の範囲内である請求項１に記載のポリスチレン系樹脂積層発泡シート。
【請求項３】
前記ポリオレフィン系樹脂が高密度ポリエチレン樹脂である請求項１又は請求項２に記載のポリスチレン系樹脂積層発泡シート。
【請求項４】
ポリスチレン系樹脂発泡シートを製造する工程と、得られたポリスチレン系樹脂発泡シートの一方の面又は両方の面に、ゴムを含むハイインパクトポリスチレン系樹脂とポリオレフィン系樹脂との混合樹脂からなる非発泡フィルムを積層し、前記非発泡フィルムを表面に位置させる工程とを有し、前記混合樹脂は、ハイインパクトポリスチレン系樹脂とポリオレフィン系樹脂との質量比が７０：３０〜３０：７０の範囲内であることを特徴とするポリスチレン系樹脂積層発泡シートの製造方法。
【請求項５】
前記混合樹脂に相溶化剤が添加され、その添加量がハイインパクトポリスチレン系樹脂とポリオレフィン系樹脂との混合樹脂１００質量部当たり１〜２０質量部の範囲内である請求項４に記載のポリスチレン系樹脂積層発泡シートの製造方法。
【請求項６】
前記ポリオレフィン系樹脂が高密度ポリエチレン樹脂である請求項４又は請求項５に記載のポリスチレン系樹脂積層発泡シートの製造方法。
【請求項７】
請求項１〜３のいずれか１項に記載のポリスチレン系樹脂積層発泡シートを熱成形することによって得られた成形容器。
【請求項８】
ポリスチレン系樹脂発泡シートの一方の面又は両面に、ゴムを含むハイインパクトポリスチレン系樹脂とポリオレフィン系樹脂との混合樹脂からなる混合樹脂非発泡フィルムが積層されてなり、前記混合樹脂非発泡フィルムは表面に位置し、前記混合樹脂は、ハイインパクトポリスチレン系樹脂とポリオレフィン系樹脂との質量比が７０：３０〜３０：７０の範囲内であることを特徴とする成形容器。
【発明の詳細な説明】
【技術分野】
【０００１】
本発明は、水蒸気透過量が低く、防湿性に優れたポリスチレン系樹脂積層発泡シートとその製造方法及び成形容器に関する。本発明のポリスチレン系樹脂積層発泡シート及び成形容器は、水蒸気を透過し難い防湿層及び発泡層からなり、その成形容器は、例えば、即席麺容器等に成形し使用した時に、湿気により内容物が変質・劣化することを防ぎ、別袋で内包されるかやく、スープ等を袋に入れなくてもそのまま容器に充填することが可能となる。
【背景技術】
【０００２】
ポリスチレン系樹脂発泡シートは、表面が美しく、軽量でありながら強度があり、成形加工性に優れ、安価であるほか、疎水性に富み、衛生的で、保温・断熱性に優れているため、皿状、カップ状、丼状に成形され、各種の食品包装材や簡易容器として広く使用されている。これらの容器は、例えば、インスタントラーメンに代表されるカップ入り即席麺の容器として使用されている。カップ入り即席麺は、容器内部に乾麺を入れ、さらに各種包装袋に充填、密封した具材のパックを入れ、開口に蓋をシールし、密封包装している。これらの具材は、包装袋に入れずにそのまま容器に入れると、乾燥された具材が湿気を吸って品質低下を招き、保存期間が短くなったり、具材そのものが傷む恐れがあり、容器の防湿性をより向上させる必要があった。
従来、カップ入り即席麺の容器などの食品容器において、容器の防湿性を向上させるための技術として、例えば、特許文献１〜２に開示された技術が提案されている。
【０００３】
特許文献１には、発泡ポリスチレンから成る基材層の片側または両側に、スチレン・ブタジエン・スチレン共重合体を含有する接着層を介してポリエチレンテレフタレートから成る表面層を一体に積層した多層樹脂シートを、上記ポリエチレンテレフタレートから成る表面層が容器内側に配置されるように成形されて成ることを特徴とする食品容器が開示されている。
【０００４】
特許文献２には、ポリスチレン系樹脂４０〜６０質量％とポリオレフィン系樹脂６０〜４０質量％との溶融混合物を接着剤として、発泡ポリスチレンシートの片面または両面にポリオレフィン系樹脂フィルムを接着してなる複合シートが開示されている。
【先行技術文献】
【特許文献】
【０００５】
【特許文献１】特開２００１−２１３４号公報
【特許文献２】実公昭５９−１７６２８号公報
【発明の概要】
【発明が解決しようとする課題】
【０００６】
しかしながら、前述した従来技術には、次のような問題があった。
特許文献１に開示された従来技術は、接着層を介してＰＥＴフィルムを積層しているが、一般的なＰＥＴフィルムは、ポリスチレンとの溶融軟化温度の相違が大きく、成形の際に亀裂が入ったり、ポリスチレン発泡層がオーバーヒートしてしまうなどの問題があった。そのため低融点の特殊なＰＥＴフィルムを使用しなければならず、コスト面で大きな問題があった。
【０００７】
特許文献２には、ポリスチレン系樹脂４０〜６０質量％とポリオレフィン系樹脂６０〜４０質量％との溶融混合物を接着剤として、発泡ポリスチレンシートの片面または両面にポリオレフィン系樹脂フィルムを接着してなる複合シートが開示されているが、この複合シートの場合、その接着剤の混合状態が制御されていないために、その接着強度は低く、シートを丼やカップ等の深物容器に成形使用とする場合に、ポリオレフィン系樹脂フィルムが一部剥離（デラミ）するという問題を抱えている。
【０００８】
また、即席麺等に使用される丼容器には局面印刷機により非発泡フイルム面に文字や模様等を印刷して使用されることが一般的であるが、この複合シートの場合、非発泡層表面にポリオレフィン系樹脂フイルム層が存在する為、インキとの親和性が乏しく、印刷した文字や模様がにじんだり、かすれてしまう問題がある。
印刷特性を改善する方法として、フイルム表面にコロナ放電処理を施し、表面の活性を上げてインキに対して親和性を向上させる方法があるが、表面の活性の持続性が十分ではなく、さらに使用されるインキ等も限定される問題がある。
【０００９】
本発明は、前記事情に鑑みてなされ、水蒸気透過量が低く、防湿性に優れ、印刷特性に適したポリスチレン系樹脂積層発泡シート、及び該シートを熱成形して得られた成形容器の提供を課題とする。
【課題を解決するための手段】
【００１０】
前記課題を達成するため、本発明は、ポリスチレン系樹脂発泡シートの一方の面又は両面に、ゴムを含むハイインパクトポリスチレン系樹脂とポリオレフィン系樹脂との混合樹脂からなる混合樹脂非発泡フィルムが積層されてなることを特徴とするポリスチレン系樹脂積層発泡シートを提供する。
【００１１】
本発明のポリスチレン系樹脂積層発泡シートにおいて、前記混合樹脂は、ハイインパクトポリスチレン系樹脂とポリオレフィン系樹脂との質量比が７０：３０〜３０：７０の範囲内であることが好ましい。
【００１２】
本発明のポリスチレン系樹脂積層発泡シートにおいて、前記混合樹脂に相溶化剤が添加され、その添加量がハイインパクトポリスチレン系樹脂とポリオレフィン系樹脂との混合樹脂１００質量部当たり１〜２０質量部の範囲内であることが好ましい。
【００１３】
本発明のポリスチレン系樹脂積層発泡シートにおいて、前記ポリオレフィン系樹脂が高密度ポリエチレン樹脂であることが好ましい。
【００１４】
また本発明は、ポリスチレン系樹脂発泡シートを製造する工程と、得られたポリスチレン系樹脂発泡シートの一方の面又は両方の面に、ゴムを含むハイインパクトポリスチレン系樹脂とポリオレフィン系樹脂との混合樹脂からなる非発泡フィルムを積層する工程とを有することを特徴とするポリスチレン系樹脂積層発泡シートの製造方法を提供する。
【００１５】
本発明のポリスチレン系樹脂積層発泡シートの製造方法において、前記混合樹脂は、ハイインパクトポリスチレン系樹脂とポリオレフィン系樹脂との質量比が７０：３０〜３０：７０の範囲内であることが好ましい。
【００１６】
本発明のポリスチレン系樹脂積層発泡シートの製造方法において、前記混合樹脂に相溶化剤が添加され、その添加量がハイインパクトポリスチレン系樹脂とポリオレフィン系樹脂との混合樹脂１００質量部当たり１〜２０質量部の範囲内であることが好ましい。
【００１７】
本発明のポリスチレン系樹脂積層発泡シートの製造方法において、前記ポリオレフィン系樹脂が高密度ポリエチレン樹脂であることが好ましい。
【００１８】
また本発明は、本発明に係る前記ポリスチレン系樹脂積層発泡シートを熱成形することによって得られた成形容器を提供する。
【００１９】
また本発明は、ポリスチレン系樹脂発泡シートの一方の面又は両面に、ゴムを含むハイインパクトポリスチレン系樹脂とポリオレフィン系樹脂との混合樹脂からなる混合樹脂非発泡フィルムが積層されてなることを特徴とする成形容器を提供する。
【発明の効果】
【００２０】
本発明のポリスチレン系樹脂積層発泡シートは、ポリスチレン系樹脂発泡シートの一方の面又は両面に、ゴムを含むハイインパクトポリスチレン系樹脂とポリオレフィン系樹脂との混合樹脂からなる混合樹脂非発泡フィルムが積層されてなる構成としたことによって、透湿度が低く、防湿性、印刷特性に優れている。
【００２１】
本発明のポリスチレン系樹脂積層発泡シートの製造方法は、ポリスチレン系樹脂発泡シートを製造する工程と、得られたポリスチレン系樹脂発泡シートの一方の面又は両方の面に、ゴムを含むハイインパクトポリスチレン系樹脂とポリオレフィン系樹脂との混合樹脂からなる非発泡フィルムを積層する工程とを有する構成としたことによって、防湿性に優れたポリスチレン系樹脂積層発泡シートを効率よく製造することができる。
【００２２】
本発明の成形容器は、ポリスチレン系樹脂発泡シートの一方の面又は両面に、ゴムを含むハイインパクトポリスチレン系樹脂とポリオレフィン系樹脂との混合樹脂からなる混合樹脂非発泡フィルムが積層された構成としたものなので、防湿性に優れており、該成形容器内に乾燥された具材を直接入れて包装することが可能となり、具材の個別包装に伴うコストや手間を削減できる。さらに、本発明の成形容器は、表面に曲面印刷により文字や模様等の印刷することができ、印刷特性に優れている。
【図面の簡単な説明】
【００２３】
【図１】本発明のポリスチレン系樹脂積層発泡シートの一実施形態を示す断面図である。
【図２】比較例１として作製した積層シートの断面図である。
【図３】比較例３として作製した積層シートの断面図である。
【発明を実施するための形態】
【００２４】
以下、図面を参照して本発明の実施形態を説明する。
図１は、本発明に係るポリスチレン系樹脂積層発泡シートの一実施形態を示す図である。
本実施形態のポリスチレン系樹脂積層発泡シート１は、ポリスチレン系樹脂発泡シート２の一方の面に、ゴムを含むハイインパクトポリスチレン系樹脂とポリオレフィン系樹脂との混合樹脂からなる混合樹脂非発泡フィルム３が積層された構成になっている。
【００２５】
前記ポリスチレン系樹脂発泡シート２は、原料のポリスチレン系樹脂を、ブタンなどの発泡剤とともに押出機に供給して溶融混練し、次いで押出発泡することにより得られる。ポリスチレン系樹脂発泡シート２の発泡倍率および平均厚さは特に限定されないが、発泡倍率は１．１〜２０倍程度、好ましくは２〜１５倍程度であり、平均厚さは０．６〜３．０ｍｍ程度、好ましくは１．５ｍｍ〜２．５ｍｍ程度である。
【００２６】
前記ポリスチレン系樹脂発泡シート２の原料樹脂は、特に限定されるものではなく、例えばスチレン単独重合体、あるいはスチレンを５０質量％以上含む共重合体が挙げられる。共重合体としては、例えばスチレン−無水マレイン酸、スチレン−メタクリル酸、スチレン−アクリル酸（アクリル酸エステル等を含む）、スチレン−アクリロニトリル等の共重合樹脂、アクリロニトリル−ブタジエン−スチレン等の３元共重合樹脂等が挙げられる。共重合体における共重合成分としては、例えばα−メチルスチレン、エチルスチレン、イソプロピルスチレン、ジメチルスチレン、パラメチルスチレン、ｔ−ブチルスチレン、クロロスチレン、ブロモスチレンなどのスチレン系誘導体、メチルアクリレート、ブチルアクリレート、メチルメタクリレート、エチルメタクリレート、セチルメタクリレートなどのアクリル酸およびメタクリル酸のエステル、あるいはアクリロニトリル、ジメチルフマレート、エチルフマレート、ビニルトルエン、ビニルキシレン、ブタジエン、無水マレイン酸などの各種単量体が挙げられる。前記原料樹脂には、本発明の効果を阻害しない範囲で、他の樹脂（例えば、ポリエチレン系樹脂、ポリプロピレン系樹脂など）を適宜混合することもできる。また、前記原料樹脂としては、スチレンダイマー、スチレントリマーを含む低分子量成分を低減させた樹脂を使用することが、より低分子量成分の溶出を少なくできるので好ましい。
【００２７】
前記混合樹脂非発泡フィルム３は、ゴムを含むハイインパクトポリスチレン系樹脂とポリオレフィン系樹脂との混合樹脂からなる非発泡フィルムを主成分としている。
ゴムを含むハイインパクトポリスチレン系樹脂としては、ブタジエン系ゴム、スチレン−共役ジエンブロック共重合ゴムやその水添物、ブタジエン−アクリロニトリル−スチレン共重合ゴムなどのゴム成分をポリスチレン系樹脂にブレンドしたものが挙げられる。
ポリスチレン系樹脂にブレンドされるゴム成分の割合は、ポリスチレン系樹脂１００質量部に対し、ゴム成分が１．５〜１５質量部の範囲内が好ましく、３〜１０質量部の範囲内がより好ましい。
【００２８】
前記混合樹脂非発泡フィルム３の材料に用いるポリオレフィン系樹脂としては、例えば、高密度ポリエチレン、中密度ポリエチレン、低密度ポリエチレン、直鎖低密度ポリエチレン、ポリプロピレンなどが挙げられる。これらのポリオレフィン系樹脂のなかでも、透湿性が低く、ポリスチレン系樹脂と混合した場合に混合樹脂の成形性が良好であるなどの点から、高密度ポリエチレンが好ましい。
【００２９】
前記混合樹脂非発泡フィルム３は、ハイインパクトポリスチレン系樹脂とポリオレフィン系樹脂とを質量比で７０：３０〜３０：７０の範囲内で混合してなる樹脂が好ましく、６０：４０〜４０：６０の範囲内で混合してなる樹脂がより好ましい。
前記混合比率の範囲よりもハイインパクトポリスチレン系樹脂が多く、ポリオレフィン系樹脂が少ない場合には、混合樹脂非発泡フィルム３の透湿度が高くなり、得られるポリスチレン系樹脂積層発泡シート１の防湿性が低下する。また前記混合比率の範囲よりもポリオレフィン系樹脂が多く、ハイインパクトポリスチレン系樹脂が少ない場合には、ポリスチレン系樹脂発泡シート２への接着性が低くなって、得られるポリスチレン系樹脂積層発泡シート１を深物容器に成形する場合にデラミを生じ易くなりる。また、成形容器の印刷特性も低くなる。
【００３０】
前記混合樹脂非発泡フィルム３には、ハイインパクトポリスチレン系樹脂へのポリオレフィン系樹脂の分散性を向上させるために、相溶化剤を添加することが好ましい。
前記相溶化剤としては、ハイインパクトポリスチレン系樹脂とポリオレフィン系樹脂とを相溶化し得るものであればよく、従来公知の各種のものを用いることができる。このようなものとしては、特にスチレン系熱可塑性エラストマーの使用が好ましい。このスチレン系熱可塑性エラストマーには、ＳＢＢＳ系、ＳＥＢＳ、ＳＥＰＳ系、ＳＢＳ系、ＳＩＳ系などが挙げられ、これらの中でも、ＳＢＢＳ（スチレン−ブタジエン−ブチレン−スチレンエラストマーが好ましい。
【００３１】
前記混合樹脂非発泡フィルム３中に相溶化剤を添加する場合、その添加量は、ハイインパクトポリスチレン系樹脂とポリオレフィン系樹脂との混合樹脂１００質量部当たり１〜２０質量部の範囲内であることが好ましく、２〜１５質量部の範囲がより好ましく、３〜１０の範囲がさらに好ましい。この添加量が１質量部未満では、ハイインパクトポリスチレン系樹脂へのポリオレフィン系樹脂の分散性を向上させる効果が不十分である。この添加量が２０質量部を超えると、混合樹脂非発泡フィルム３の水蒸気透過性が高くなり、防湿性が低下して好ましくない。
【００３２】
前記混合樹脂非発泡フィルム３の厚みは、１０〜５００μｍの範囲内であることが好ましく、１５〜３５０μｍの範囲がより好ましく、２０〜２００μｍの範囲がさらに好ましい。混合樹脂非発泡フィルム３の厚みが１０μｍ未満であると、得られるポリスチレン系樹脂積層発泡シート１の防湿性が低下する。一方、混合樹脂非発泡フィルム３の厚みが５００μｍを超えるとシート目付けが重くなりすぎて熱成形性が低下して好ましくない。
【００３３】
本実施形態のポリスチレン系樹脂積層発泡シート１は、その強度および印刷性を向上させるために、ポリスチレン系樹脂発泡シート２の他方の表面に、厚さ４０μｍ〜２５０μｍの範囲のポリスチレン系樹脂非発泡フィルムを積層することもできる。このポリスチレン系樹脂非発泡フィルムの原料樹脂としては、前述したポリスチレン系樹脂発泡シート２の原料樹脂と同様のものを使用することができるが、特に、ポリスチレン系樹脂にゴム分を含有させ、脆性改善効果をもたせたハイインパクトポリスチレン系樹脂フィルムが好ましい。また、このポリスチレン系樹脂非発泡フィルムの原料としては、スチレンダイマー、スチレントリマーを含む低分子量成分を低減させた樹脂を使用することが、より低分子量成分の溶出を少なくできるので好ましい。
【００３４】
本実施形態のポリスチレン系樹脂積層発泡シート１は、ポリスチレン系樹脂発泡シートを製造する工程、得られたポリスチレン系樹脂発泡シートの一方の面に、ハイインパクトポリスチレン系樹脂とポリオレフィン系樹脂との混合樹脂からなる混合樹脂非発泡フィルムを積層させる工程を経て製造することが好ましい。
【００３５】
ポリスチレン系樹脂発泡シート２は、原料のポリスチレン系樹脂を、公知の押出発泡法により押出し発泡することにより製造することができる。押出発泡法は、所望の密度となるように押出機に原料樹脂、発泡剤およびその他の添加剤を入れ、溶融混練した後、押出機のダイから押し出すことにより行われる。なお、あらかじめ原料樹脂、発泡剤および添加剤を均一に混合したものを、押出機に供給してもよい。また、添加剤は、あらかじめ原料樹脂と同種の樹脂に高濃度に添加した所謂マスターバッチ品であってもよい。
【００３６】
本発明の方法において使用される押出機としては、公知のもの、例えば、単軸押出機、二軸押出機が挙げられる。中でも、高圧下での押出安定性や熱劣化が少ないという点で優れている単軸押出機が好ましい。本発明の方法において使用される発泡剤としては、公知のもの、例えば、分解型発泡剤、気体または揮発性の発泡剤が挙げられる。
【００３７】
分解型発泡剤としては、例えば炭酸アンモニウム、重炭酸ナトリウム、重炭酸アンモニウム、亜硝酸アンモニウム、カルシウムアジド、ナトリウムアジド、ホウ水素化ナトリウム等の無機系分解型発泡剤、アゾジカルボンアミド、アゾビススルホルムアミド、アゾビスイソブチロニトリルおよびジアゾアミノベンゼンなどのアゾ化合物、Ｎ，Ｎ’−ジニトロソペンタンメチレンテトラミンおよびＮ，Ｎ’−ジメチル−Ｎ，Ｎ’−ジニトロソテレフタルアミド等のニトロソ化合物、ベンゼンスルホニルヒドラジド、ｐ−トルエンスルホニルヒドラジドおよびｐ，ｐ’−オキシビスベンゼンスルホニルセミカルバジド、ｐ−トルエンスルホニルセミカルバジド、トリヒドラジノトリアジン、バリウムアゾジカルボキシレート、クエン酸などが挙げられる。
【００３８】
気体の発泡剤としては、例えば窒素、炭酸ガス、プロパン、ｎ−ブタン、ｉ−ブタン、tert−ブタン、ジメチルエーテル等が挙げられる。なお、気体とは常温（２０℃）、常圧（１気圧）で気体であることを意味する。揮発性の発泡剤としては、例えばエーテル、石油エーテル、アセトン、ノルマルペンタン、イソペンタン、ヘキサン、イソヘキサン、ヘプタン、イソヘプタン、ベンゼン、トルエン等が挙げられる。また、水も発泡剤として使用するこどができる。これらの発泡剤は、それぞれ単独で、または２種以上を組み合わせて用いてもよい。
【００３９】
これらの発泡剤の中でも、ｎ−ブタンおよびｉ−ブタンが特に好ましい。ポリスチレン系樹脂発泡シート１の気泡サイズを約４０μｍ以下とする場合は、発泡剤として窒素、炭酸ガスあるいは水を使用するのが好ましい。特に、窒素および炭酸ガスは、安価であるという点においても好ましい。発泡剤の添加量は、基材樹脂１００質量部に対して、０．２５〜５．０質量部程度である。
【００４０】
また、ポリスチレン系樹脂発泡シート２の製造においては、原料樹脂に気泡調節剤等を添加してもよい。気泡調節剤としては、例えばタルク、シリカ等の無機粉末、多価カルボン酸等の酸性塩、多価カルボン酸と炭酸ナトリウムまたは重炭酸ナトリウムとの反応混合物等が挙げられる。気泡調節剤の添加量は、原料樹脂１００質量部に対して、０．０１〜６．０質量部程度である。なお、気泡調節剤が多くなると、気泡膜が熱に弱くなり、押出積層時に気泡膜が破れ、その結果気泡が大きくなることがある。このような気泡の増大を防ぐには、発泡剤として窒素または炭酸ガスを用いることが好ましい。
【００４１】
また、ポリスチレン系樹脂発泡シート２の製造においては、所望により、原料樹脂に紫外線吸収剤、酸化防止剤、着色剤、滑剤、難燃剤、帯電防止剤等を添加してもよい。
【００４２】
押出機内で溶融混練された樹脂は、発泡に適した温度に調節されたダイから押出し発泡され、発泡体が得られる。この発泡体は、直接シート状に、または一旦円筒状に押し出した後、任意のラインで切断することによりシート状にすることができる。
ポリスチレン系樹脂発泡シート２を製造するときの押出機バレル温度としては、使用する押出機および原料樹脂の種類等により異なるが、１４０〜２６０℃程度が好ましい。
【００４３】
ポリスチレン系樹脂発泡シート２の一方の面に、ハイインパクトポリスチレン系樹脂とポリオレフィン系樹脂との混合樹脂からなる混合樹脂非発泡フィルム３を積層する工程は、発泡シートとフィルムを共押し出しして積層する方法や、加熱ロールやバインダーや接着剤などを用いて発泡シートにフィルムを積層する方法が挙げられる。
具体的には、
（Ａ）発泡シートとフィルムを合流・積層させてから、ダイから押出す共押出法、
（Ｂ）インラインまたはアウトラインで、押出機より押し出されたフィルムを冷却しきらないうちに、発泡シートに積層する方法、
（Ｃ）インラインまたはアウトラインで、押出機より押出された樹脂をバインダーとして、フィルム（無地または印刷したものであってもよい）を発泡シートに積層する方法、
（Ｄ）フィルム（無地または印刷したものであってもよい）を加熱ロールで加熱しながら、発泡シートに圧着して積層する方法、などが挙げられる。
【００４４】
本発明に係る容器は、前述した通り製造されたポリスチレン系樹脂積層発泡シート１を、熱成形することによって得られる。その際に、容器の内側が混合樹脂非発泡フィルム３となるように熱成形することは、容器の密閉性を高め、防湿性能がより向上するので好ましい。また、容器の外側が混合樹脂非発泡フィルム３となるように熱成形することは、容器外観の見栄えが格段に向上するので特に好ましい。ポリスチレン系樹脂積層発泡シート１を熱成形する方法としては、例えば、オーブン（温度２３０〜３００℃）内にて発泡体を軟化させた後、所望の成形型を用い成形時間３〜２０秒で加熱成形する方法が挙げられる。
【００４５】
本発明に係る容器の形状や寸法は、特に限定されず、例えば、カップ入り即席麺用のカップや丼が挙げられる。
【００４６】
本発明に係る容器は、透湿度が３５０ｇ／ｍ２・３０日以下であることが好ましく、３００ｇ／ｍ２・３０日以下であることがより好ましい。透湿度が３５０ｇ／ｍ２・３０日以下であれば、容器内への湿度の浸入を効果的に防ぐことができるので、乾燥具材を樹脂フィルム製の内袋に入れることなく直接容器内に充填しても具材の乾燥状態を良好に保つことができる。
【実施例】
【００４７】
［実施例１］
（ポリスチレン系樹脂発泡シート及びフィルム積層発泡シートの製造方法）
ポリスチレン系樹脂発泡シートは、押出発泡法によって得られた発泡シートを用いた。
ポリスチレン樹脂（製品名：ＨＲＭ−５２（東洋スチレン社製、密度１．０５ｇ／ｃｍ３、ＭＦＲ＝２．２ｇ／１０ｍｉｎ））１００質量部に対し、発泡剤としてブタンガス（イソブタン／ノルマルブタン＝６５／３５）３．８質量部、気泡調整剤として粉末タルク０．８５質量部を含むマスターバッチ（製品名：ＤＳＭ−１４０１Ａ（東洋スチレン社製））を使用して、口径１１５ｍｍφと１８０ｍｍφの押出機を接続させたタンデム押出機を用い、最高温度２６０℃に設定された押出機内で原料樹脂を溶融混練させ、その後樹脂温度１５３℃に冷却調整して、口径１７０ｍｍのサーキュラーダイ（クリアランス０．６ｍｍ）から発泡押出した。
この押出直後に３５℃のエアーを内側で０．１３ｍ３／ｍ２、外側で０．３０ｍ３／ｍ２の割合で吹き付け、厚さ２．２ｍｍ、倍率９．２倍のポリスチレン系樹脂発泡シートを得た。得られた環状発泡シートは、直径６７１ｍｍの冷却マンドレルを通過させ、カッターにて２枚のシートに切り裂いてロール状に巻き取ることによってポリスチレン系樹脂発泡シートを得た。
発泡ガスの置換の為、１４日間保管した後、そのポリスチレン系樹脂発泡シート（ＰＳＰ層）の表面に水蒸気バリアー層（フィルム層Ａ）として混合樹脂非発泡フィルムを積層した。この積層工程は、ハイインパクトポリスチレン樹脂  （製品名：４７５Ｄ（ＰＳＪ社製、密度１．０４ｇ／ｃｍ３、ＭＦＲ＝２．２ｇ／１０ｍｉｎ、ブタジエンゴム量３．９％））５０質量部、高密度ポリエチレン樹脂（製品名：サンテックＨＤ  Ｊ２４１（旭化成ケミカルズ社製、密度０．９６４ｇ／ｃｍ３、ＭＦＲ＝５．０ｇ／１０ｍｉｎ））５０質量部、相溶化剤としてスチレン／ブタジエン／ブチレン／スチレンエラストマー  （製品名：タフテック  Ｐ２０００（旭化成社製））７質量部をあらかじめブレンドし、押出機に投入して、最高温度２４０℃に設定した１２０ｍｍφ押出機で溶融し、Ｔダイよりフィルム状で押出し、冷却しきらないうちに前記ポリスチレン系樹脂発泡シートの表面に、厚さが１２０μｍになるように重ね、ロールを通して接着させることによって実行した。
これによって、図１に示すように、ポリスチレン系樹脂発泡シート２の一方の面に、ハイインパクトポリスチレン系樹脂とポリオレフィン系樹脂との混合樹脂からなる混合樹脂非発泡フィルム３が積層された構成のポリスチレン系樹脂積層発泡シート１を得た。
さらに、該シートを巻き取る直前に、シリコーン塗布装置（ニッカ社製）を使用してシリコーン油を吹き付けて最終的な積層発泡シートを得た。
【００４８】
（成形容器の製造）
前記の通り製造したポリスチレン系樹脂積層発泡シートを用い、フィルムが積層されていないポリスチレン系樹脂発泡シート２が容器の内側になるようにし、積層したハイインパクトポリスチレン系樹脂とポリオレフィン系樹脂との混合樹脂からなる混合樹脂非発泡フィルム３（水蒸気バリアー層：フィルム層Ａ）が容器の外側になるようにして熱成形を行なった。成形条件は、炉内雰囲気温度１６０℃、成形時間１５〜１７秒で加熱した後、開口部の直径１４０ｍｍ、低部の直径１００ｍｍ、深さ８０ｍｍの丼状容器製造用の金型を使用して熱成形を行った。
得られたポリスチレン系積層発泡シート及び成形容器について、後述する測定方法及び判断基準に従って、透湿度、突刺し強度、印刷特性、フィルム積層面の見栄えの評価及び総合評価の各試験項目について評価を行った。その結果を表１に記す。
【００４９】
＜透湿度の測定方法＞
ＪＩＳ  Ｚ０２２２記載の方法により測定した。即ち熱成形で得られた開口部の直径１４０ｍｍ、低部の直径１００ｍｍ、深さ８０ｍｍの丼状容器に塩化カルシウム５０ｇを入れ、蓋材としては、透湿性の極めて低い、一般的なカップ入り即席麺に使用されているものと同じシーラント剤付きのアルミシール蓋（直径１４０ｍｍ）を用いて加熱圧縮により蓋をして、さらに蓋と容器の接着断面に、漏れ防止の為に溶かしたパラフィンを塗り付け完全密封状態とした。その後４０±０．５℃、湿度９０±２％の環境下に２４時間放置し、その増加質量より透湿度を算出した。透湿度は、測定された数値を１ｍ２あたりに３０日間で透湿する質量に換算した。
【００５０】
＜突刺し強度の測定方法＞
成形容器の側面部を切り出し、非発泡フィルム積層面（フィルム層Ａ側）に直径１．０ｍｍ、先端形状半径０．５ｍｍの半円形の針を毎分５０±０．５ｍｍの速度で突き刺し、針が貫通するまでの最大荷重（単位はｋｇｆ）を測定した。
【００５１】
＜印刷特性＞
丼状容器の外側の面に、曲面印刷機を用いて印刷を施した。この印刷を目視観察し評価した。
良好（○）：印刷のかすれ、にじみが無く良好。
不良（×）：印刷のかすれ、にじみが有り不良。
【００５２】
＜フィルム積層面の見栄え評価＞
得られた積層発泡シートにおけるフィルム積層面の見栄えを目視で評価した。
良好（○）：フィルム積層面を通して発泡層の気泡が透けて見えず見栄えが良好。
不良（×）：フィルム積層面を通して発泡層の気泡が透けてムラ状に見えて見栄えが不良。
【００５３】
＜総合評価＞
透湿度の基準値は容器内への水蒸気の浸入を効果的に防ぐことができ、乾燥具材を容器内に直接充填しても具材の乾燥を良好に保つことが出来る３５０ｇ／ｍ２・３０日以下とした。
突刺し強度の基準値は乾麺等の内容物が突き刺さりにくい０．７ｋｇｆ以上とした。
前述した各試験項目について基準値又は評価基準を満たすものを良好（○）、その１つでも基準値又は評価基準を満たさない場合は不良（×）として総合評価した。
【００５４】
［実施例２］
水蒸気バリアー層（フィルム層Ａ）として、ポリスチレン系樹脂発泡シート１の表面に積層する樹脂フィルムを、ハイインパクトポリスチレン樹脂  （製品名：４７５Ｄ（ＰＳＪ社製））４０質量部、高密度ポリエチレン樹脂  サンテックＨＤ  （製品名：Ｊ２４１（旭化成ケミカルズ社製））６０質量部、相溶化剤としてスチレン／ブタジエン／ブチレン／スチレンエラストマー  （製品名：タフテック  Ｐ２０００（旭化成社製））７質量部としたこと以外は実施例１と同様の製造方法でポリスチレン系樹脂積層発泡シートを得た。さらに実施例１と同様の方法で成形容器を製造した。
得られた積層発泡シート及び成形容器について、前記の通り透湿度、突刺し強度、印刷特性、フィルム積層面の見栄えの評価及び総合評価の各試験項目について評価を行った。その結果を表１に記す。
【００５５】
［実施例３］
水蒸気バリアー層（フィルム層Ａ）として、ポリスチレン系樹脂発泡シート１の表面に積層する樹脂フィルムを、ハイインパクトポリスチレン樹脂（製品名：４７５Ｄ（ＰＳＪ社製））５０質量部、ポリプロピレン樹脂（製品名：ＰＭ６００Ａ（サンアロマー社製、密度０．９０ｇ／ｃｍ３、ＭＦＲ＝７．５ｇ／１０ｍｉｎ））６０質量部、相溶化剤としてスチレン／ブタジエン／ブチレン／スチレンエラストマー（製品名：タフテック  Ｐ２０００（旭化成社製））７質量部としたこと以外は実施例１と同様の製造方法でポリスチレン系樹脂積層発泡シートを得た。さらに実施例１と同様の方法で成形容器を製造した。
得られた積層発泡シート及び成形容器について、前記の通り透湿度、突刺し強度、印刷特性、フィルム積層面の見栄えの評価及び総合評価の各試験項目について評価を行った。その結果を表１に記す。
【００５６】
［比較例１］
水蒸気バリアー層（フィルム層Ａ）として、ポリスチレン系樹脂発泡シート１の表面に積層する樹脂フィルムを、ハイインパクトポリスチレン樹脂（製品名：４７５Ｄ（ＰＳＪ社製））１００質量部としたこと以外は実施例１と同様の製造方法で、図２に示すように、ポリスチレン系樹脂発泡シート２の一方の面にハイインパクトポリスチレン非発泡樹脂フィルム１１が積層された構成のポリスチレン系樹脂積層発泡シート１０を得た。さらに実施例１と同様の方法で成形容器を製造した。
得られた積層発泡シート及び成形容器について、前記の通り透湿度、突刺し強度、印刷特性、フィルム積層面の見栄えの評価及び総合評価の各試験項目について評価を行った。その結果を表１に記す。
【００５７】
［比較例２］
水蒸気バリアー層（フィルム層Ａ）として、ポリスチレン系樹脂発泡シート１の表面に積層する樹脂フィルムを、ポリスチレン樹脂（製品名：ＨＲＭ５２（東洋スチレン社製）ブタジエンゴム量０％）５０質量部、高密度ポリエチレン樹脂（製品名：サンテックＨＤ  Ｊ２４１（旭化成ケミカルズ社製、密度０．９６４ｇ／ｃｍ３、ＭＦＲ＝５．０ｇ／１０ｍｉｎ））５０質量部、相溶化剤としてスチレン／ブタジエン／ブチレン／スチレンエラストマー（製品名：タフテック  Ｐ２０００（旭化成社製））７質量部としたこと以外は実施例１と同様の製造方法でポリスチレン系樹脂積層発泡シートを得た。さらに実施例１と同様の方法で成形容器を製造した。
得られた積層発泡シート及び成形容器について、前記の通り透湿度、突刺し強度、印刷特性、フィルム積層面の見栄えの評価及び総合評価の各試験項目について評価を行った。その結果を表１に記す。
【００５８】
［比較例３］
比較例１のポリスチレン系樹脂積層発泡シートのハイインパクトポリスチレン非発泡樹脂フィルム１１（フィルム層Ａ）の面上に、２０μｍ無延伸ポリプロピレンフィルム１４と、２０μｍポリスチレン樹脂フィルム１３とをポリウレタン系接着剤を介してドライラミネートしたポリオレフィン系樹脂積層フィルム（フィルム層Ｂ）を、ポリスチレン樹脂フィルム１３側をハイインパクトポリスチレン非発泡樹脂フィルム１１に向けて重ね合わせ、直径８０ｍｍφの１対の熱ロールに通し、熱ロール温度１３５℃、引取スピード２．０ｍ／ｍｉｎの条件で熱ロール加工を施し、その結果、図３に示すように、ポリスチレン系樹脂発泡シート２の一方の面にハイインパクトポリスチレン非発泡樹脂フィルム１１が積層され、さらに、フィルム１１の面上に、ポリスチレン樹脂フィルム１３と無延伸ポリプロピレンフィルム１４とが順に積層された構成のポリスチレン系樹脂積層発泡シート１２を得た。さらに、フィルムが積層されていないポリスチレン系樹脂発泡シート２が容器の内側になるようにし、無延伸ポリプロピレンフィルム１４と、ポリスチレン樹脂フィルム１３とをポリウレタン系接着剤を介してドライラミネートしたポリオレフィン系樹脂積層フィルムが容器の外側になるようにして熱成形を行なった以外は、実施例１と同様にして成形容器を製造した。
得られた積層発泡シート及び成形容器について、前記の通り透湿度、突刺し強度、印刷特性、フィルム積層面の見栄えの評価及び総合評価の各試験項目について評価を行った。その結果を表１に記す。
【００５９】
【表１】
0005762176.tif 000002
【００６０】
表１に記した結果より、本発明に係る実施例１〜３は、透湿度がそれぞれ２４４ｇ／ｍ２・３０日、２２２ｇ／ｍ２・３０日、３０７ｇ／ｍ２・３０日と低く、優れた防湿性を有していた。また本発明に係る実施例１〜３は容器成形に際して、デラミを生じることがなく、良好な成形性を有していた。
また、本発明に係る実施例１〜３は、透湿度も良好（○）、突刺し強度も良好（○）、印刷特性も良好（○）、フィルム積層面の見栄えも良好（○）であり、総合評価は良好（○）であった。
【００６１】
一方、ハイインパクトポリスチレン樹脂のみからなるフィルムを積層した比較例１は、透湿度が９３１ｇ／ｍ２・３０日と非常に高く、防湿性が悪かった。比較例１は、透湿度は不良（×）、突刺し強度は良好（○）、印刷特性は良好（○）、フィルム積層面の見栄えは良好（○）であり、総合評価は不良（×）であった。
また、比較例２で得られた成形容器は、透湿度が３５５ｇ／ｍ２・３０日と高く、防湿性が悪かった。また、突刺し強度が０．６２ｋｇｆと低く、強度に劣る物であった。さらにフィルム積層面の見栄えを評価したところ、フィルム面を通してフィルム下の発泡シートの気泡が透けてムラの様に見えているため表面見栄えに劣るものであった。比較例２は、透湿度は不良（×）、突刺し強度は不良（×）、印刷特性は良好（○）、フィルム積層面の見栄えは不良（×）であり、総合評価は不良（×）であった。
また比較例３で得られた成形容器は、透湿度が３８４ｇ／ｍ２・３０日と高く、防湿性が悪かった。さらに印刷特性の評価では印刷ににじみがあり、印刷特性に劣るものであった。比較例３は、透湿度は不良（×）、突刺し強度は良好（○）、印刷特性は不良（×）、フィルム積層面の見栄えは良好（○）であり、総合評価は不良（×）であった。
【産業上の利用可能性】
【００６２】
本発明は、水蒸気透過量が低く、防湿性に優れたポリスチレン系樹脂積層発泡シートとその製造方法及び成形容器に関する。本発明のポリスチレン系樹脂積層発泡シート及び成形容器は、水蒸気を透過し難い防湿層及び発泡層からなり、その成形容器は、例えば、即席麺容器等に成形し使用した時に、湿気により内容物が変質・劣化することを防ぎ、別袋で内包されるかやく、スープ等を袋に入れなくてもそのまま容器に充填することが可能となる。
【符号の説明】
【００６３】
１…ポリスチレン系樹脂積層発泡シート、２…ポリスチレン系樹脂発泡シート、３…混合樹脂非発泡フィルム、１０，１２…ポリスチレン系樹脂積層発泡シート、１１…ハイインパクトポリスチレン樹脂フィルム、１３…ポリスチレン樹脂フィルム、１４…無延伸ポリプロピレンフィルム。
【図１】
0005762176.tif 000003
【図２】
0005762176.tif 000004
【図３】
0005762176.tif 000005